(57)【特許請求の範囲】
【請求項１】
波長２００ｎｍ以下の露光光が適用されるフォトマスクを作製するために用いられるフォトマスクブランクであって、
前記フォトマスクブランクは、透光性基板と、該透光性基板上に形成された遮光膜とを備え、
前記遮光膜は、遷移金属及びシリコンを含む遮光層と、該遮光層の上に接して形成され、酸素及び窒素のうち少なくとも一方を含む材料からなる表面反射防止層とを有し、
前記遮光膜は、露光光に対する表面反射率が２５％以下であり、かつ、表面反射防止層の膜厚が２ｎｍの範囲で変動した場合において、露光波長における表面反射率をその変動幅が２％以内となるように制御できる特性を有し、
前記特性が得られるような屈折率ｎ及び消衰係数ｋを有する表面反射防止層の材料を選定してなることを特徴とするフォトマスクブランク。
【請求項２】
前記表面反射防止層は、屈折率ｎが１．５より大きく３．０以下、消衰係数ｋが０．３以上１．５以下であることを特徴とする、請求項１記載のフォトマスクブランク。
【請求項３】
前記表面反射防止層の膜厚は、２０ｎｍ以下であることを特徴とする、請求項１又は２のいずれかに記載のフォトマスクブランク。
【請求項４】
前記遮光層は、実質的にモリブデン及びシリコンからなる材料で形成されることを特徴とする、請求項１から３のいずれかに記載のフォトマスクブランク。
【請求項５】
前記遮光層の遷移金属は、モリブデンであり、モリブデンの含有量が２０原子％以上、４０原子％以下であることを特徴とする、請求項１から４のいずれかに記載のフォトマスクブランク。
【請求項６】
前記表面反射防止層は、さらにシリコンを含有することを特徴とする、請求項１から５のいずれかに記載のフォトマスクブランク。
【請求項７】
前記表面反射防止層は、さらにモリブデンを含有することを特徴とする、請求項６記載のフォトマスクブランク。
【請求項８】
前記遮光膜は、前記遮光層の下に接して形成され、酸素及び窒素のうち少なくとも一方とシリコンとを含む裏面反射防止層を有することを特徴とする、請求項１から７のいずれかに記載のフォトマスクブランク。
【請求項９】
前記遮光膜の膜厚は、６０ｎｍ以下であることを特徴とする、請求項１から８のいずれかに記載のフォトマスクブランク。
【請求項１０】
波長２００ｎｍ以下の露光光が適用されるフォトマスクを作製するために用いられるフォトマスクブランクであって、
前記フォトマスクブランクは、透光性基板と、該透光性基板上に形成された遮光膜とを備え、
前記遮光膜は、遷移金属及びシリコンを含む遮光層と、該遮光層の上に接して形成され、酸素及び窒素のうち少なくとも一方を含む材料からなる表面反射防止層とを有し、
前記遮光膜は、露光光に対する表面反射率が２５％以下であり、かつ、表面反射防止層の膜厚が２ｎｍの範囲で変動した場合において、露光波長における表面反射率をその変動幅が３％以内となるように制御できる特性を有し、
前記特性が得られるような屈折率ｎ及び消衰係数ｋを有する表面反射防止層の材料を選定してなることを特徴とするフォトマスクブランク。
【請求項１１】
前記表面反射防止層は、屈折率ｎが１．４以上２．９以下、消衰係数ｋが０．４以上１．３以下であることを特徴とする、請求項１０記載のフォトマスクブランク。
【請求項１２】
前記表面反射防止層の膜厚は、２０ｎｍ以下であることを特徴とする、請求項１０又は１１のいずれかに記載のフォトマスクブランク。
【請求項１３】
前記遮光層は、実質的にモリブデン、シリコン及び窒素からなる材料で形成されることを特徴とする、請求項１０から１２のいずれかに記載のフォトマスクブランク。
【請求項１４】
前記遮光層の遷移金属は、モリブデンであり、モリブデンの含有量が９原子％以上、４０原子％以下であることを特徴とする、請求項１０から１３のいずれかに記載のフォトマスクブランク。
【請求項１５】
前記表面反射防止層は、さらにモリブデン及びシリコンを含有することを特徴とする、請求項１０から１４のいずれかに記載のフォトマスクブランク。
【請求項１６】
前記遮光膜の膜厚は、６０ｎｍ以下であることを特徴とする、請求項１０から１５のいずれかに記載のフォトマスクブランク。
【請求項１７】
請求項１から１６のいずれかに記載のフォトマスクブランクの製造方法であって、
所定の遮光層に対する表面反射防止層の膜厚と表面反射率との関係を、表面反射防止層の屈折率ｎ及び消衰係数ｋを複数変化させて求め、
上記で求めた関係から、膜厚の所定範囲の変動に対して、所定の表面反射率の変動幅以下となるように制御できる特性を有する表面反射防止層の膜厚の変動範囲とｎとｋとの組み合わせを選定し、使用することを特徴とするフォトマスクブランクの製造方法。
【請求項１８】
請求項１から１６のいずれかに記載のフォトマスクブランクを用いて作製されるフォトマスク。
【請求項１９】
請求項１から１６のいずれかに記載のフォトマスクブランクを用いるフォトマスクの製造方法。
【請求項２０】
請求項１８に記載のフォトマスクのパターンを転写することにより、半導体デバイスを製造する半導体デバイスの製造方法。
【発明の詳細な説明】
【技術分野】
【０００１】
本発明は、半導体デバイス等の製造において使用されるフォトマスクブランク、フォトマスク及びその製造方法等に関する。
【背景技術】
【０００２】
半導体デバイス等の微細化は、性能、機能の向上（高速動作や低消費電力化等）や低コスト化をもたらす利点があり、微細化はますます加速されている。この微細化を支えているのがリソグラフィ技術であり、転写用マスクは、露光装置、レジスト材料とともにキー技術となっている。【０００３】
近年、半導体デバイスの設計仕様でいうハーフピッチ（ｈｐ）４５ｎｍ〜３２ｎｍ世代の開発が進められている。これはＡｒＦエキシマレーザー露光光の波長１９３ｎｍの１/４〜１/６に相当している。特にｈｐ４５ｎｍ以降の世代では従来の位相シフト法、斜入射照明法や瞳フィルター法などの超解像技術（Resolution Enhancement Technology：RET）と光近接効果補正（Optical Proximity Correction : OPC）技術の適用だけでは不十分となってきており、超高ＮＡ技術（液浸リソグラフィ）や二重露光法（ダブルパターニング）が必要となってきている。
【発明の概要】
【発明が解決しようとする課題】
【０００４】
通常、透明基板上に、遮光膜のパターンを有するフォトマスクを作成する場合、マスクパターンが形成されたレジスト膜をマスクとして遮光膜をドライエッチングすることでマスクパターンを転写する。この際、レジスト膜もエッチングされて消費される。マスクパターンを遮光膜に転写したときの解像性を向上させるには、ドライエッチングを行った後のレジスト膜が所定膜厚以上、残存する必要がある。しかし、レジスト膜の膜厚を厚くすると、レジストパターンの倒れの問題が発生するため、膜厚を厚くすることは望ましくない。【０００５】
遮光膜に転写したときの解像性を向上させるには、遮光膜の薄膜化が有効である。しかし、遮光膜を薄膜化すると、ＯＤ値（光学濃度）が減少してしまう。【０００６】
特開２００７−７８８０７号公報（特許文献１）では、遮光膜の薄膜化を図るため、クロム系材料よりも吸収係数が大きい遷移金属シリサイド材料を適用しており、特にドライエッチング加工性の点からモリブデンシリサイドが好ましいとしている。これにより、遮光膜の膜厚を従来よりも薄くすることができている。【０００７】
ところで、通常、マスクブランクの遮光膜は、表面反射防止層と遮光層の少なくとも２層構造、あるいは、表面反射防止層と遮光層と裏面反射防止層の３層構造となっている。表面反射防止層は、フォトマスク作製直後の段階の膜厚で、露光光に対する表面反射率が最適になるように膜設計がなされている。【０００８】
しかし、フォトマスク作製後、フォトマスク洗浄（オゾン水洗浄等）を繰り返す過程で、表面反射防止層の膜減りが発生することは避けられない。従来、表面反射防止層の膜減りによる、表面反射率の変動については、あまり考慮されていない。特に、表面反射防止層にモリブデンシリサイド系材料を適用した場合、フォトマスク洗浄による膜減りの傾向は顕著であった。【０００９】
また、フォトマスクの表面反射率は、表面反射防止層の特性（パラメータ）が最も影響を与える。表面反射防止層の膜厚の変動は、表面反射率に影響を与えやすい。マスクブランクの製造プロセスにおいて、表面反射防止層を成膜する工程では、設計された膜厚通りに成膜するが、表面反射防止層の膜厚が、１０ｎｍ〜２０ｎｍ程度と薄いため、設計膜厚通りに成膜することは難しく、設計膜厚から１ｎｍ程度の膜厚差が生じることがある。【００１０】
膜厚による表面反射率の変動幅について考慮せずに膜設計を行った場合、上記のように、表面反射防止層の膜厚が設計値からずれたときに、表面反射率が上昇してしまうという問題があった。【００１１】
本発明は、表面反射防止層の膜厚の変動に対する表面反射率の変動幅を小さく制御できる遮光膜を備えるフォトマスクブランクの提供を目的とする。
【課題を解決するための手段】
【００１２】
本発明の様々な態様について以下に説明する。【００１３】
（態様１）
波長２００ｎｍ以下の露光光が適用されるフォトマスクを作製するために用いられるフォトマスクブランクであって、前記フォトマスクブランクは、透光性基板と、該透光性基板上に形成された遮光膜とを備え、前記遮光膜は、遷移金属及びシリコンを含む遮光層と、該遮光層の上に接して形成され、酸素及び窒素のうち少なくとも一方を含む材料からなる表面反射防止層とを有し、前記遮光膜は、露光光に対する表面反射率が所定値以下であり、かつ、表面反射防止層の膜厚が２ｎｍの範囲で変動した場合において、露光波長における表面反射率をその変動幅が２％以内となるように制御できる特性を有し、前記特性が得られるような屈折率ｎ及び消衰係数ｋを有する表面反射防止層の材料を選定してなることを特徴とするフォトマスクブランク。【００１４】
（態様２）
表面反射防止層は、屈折率ｎが１．５より大きく３．０以下、消衰係数ｋが０．３以上１．５以下であることを特徴とする態様１記載のフォトマスクブランク。【００１５】
（態様３）
前記遮光膜の露光波長における表面反射率は２５％以下であることを特徴とする態様１または２のいずれかに記載のフォトマスクブランク。【００１６】
（態様４）
表面反射防止層の膜厚は、２０ｎｍ以下であることを特徴とする態様１から３のいずれかに記載のフォトマスクブランク。【００１７】
（態様５）
前記遮光層は、実質的にモリブデン及びシリコンからなる材料、又は実質的にモリブデン、シリコン及び窒素からなる材料で形成されることを特徴とする態様１から４のいずれかに記載のフォトマスクブランク。【００１８】
（態様６）
前記遮光層の遷移金属は、モリブデンであり、モリブデンの含有量が２０原子％以上、４０原子％以下であることを特徴とする態様１から５のいずれかに記載のフォトマスクブランク。【００１９】
（態様７）
前記表面反射防止層は、さらにシリコンを含有することを特徴とする態様１から６のいずれかに記載のフォトマスクブランク。【００２０】
（態様８）
前記表面反射防止層は、さらにモリブデンを含有することを特徴とする態様７記載のフォトマスクブランク。【００２１】
（態様９）
前記遮光膜は、前記遮光層の下に接して形成され、酸素及び窒素のうち少なくとも一方とシリコンとを含む裏面反射防止層を有することを特徴とする態様１から８のいずれかに記載のフォトマスクブランク。【００２２】
（態様１０）
前記遮光膜の膜厚は、６０ｎｍ以下であることを特徴とする態様１から９のいずれかに記載のフォトマスクブランク。【００２３】
（態様１１）
波長２００ｎｍ以下の露光光が適用されるフォトマスクを作製するために用いられるフォトマスクブランクであって、前記フォトマスクブランクは、透光性基板と、該透光性基板上に形成された遮光膜とを備え、前記遮光膜は、遷移金属及びシリコンを含む遮光層と、該遮光層の上に接して形成され、酸素及び窒素のうち少なくとも一方を含む材料からなる表面反射防止層とを有し、前記遮光膜は、露光光に対する表面反射率が２５％以下であり、かつ、表面反射防止層の膜厚が２ｎｍの範囲で変動した場合において、露光波長における表面反射率をその変動幅が３％以内となるように制御できる特性を有し、前記特性が得られるような屈折率ｎ及び消衰係数ｋを有する表面反射防止層の材料を選定してなることを特徴とするフォトマスクブランク。【００２４】
（態様１２）
表面反射防止層は、屈折率ｎが１．４以上２．９以下、消衰係数ｋが０．４以上１．３以下であることを特徴とする態様１１記載のフォトマスクブランク。【００２５】
（態様１３）
表面反射防止層の膜厚は、２０ｎｍ以下であることを特徴とする態様１１又は１２のいずれかに記載のフォトマスクブランク。【００２６】
（態様１４）
前記遮光層は、実質的にモリブデン、シリコン及び窒素からなる材料で形成されることを特徴とする態様１１から１３のいずれかに記載のフォトマスクブランク。【００２７】
（態様１５）
前記遮光層の遷移金属は、モリブデンであり、モリブデンの含有量が９原子％以上、４０原子％以下であることを特徴とする態様１１から１４のいずれかに記載のフォトマスクブランク。【００２８】
（態様１６）
前記表面反射防止層は、さらにモリブデン及びシリコンを含有することを特徴とする態様１１から１５のいずれかに記載のフォトマスクブランク。【００２９】
（態様１７）
前記遮光膜の膜厚は、６０ｎｍ以下であることを特徴とする態様１１から１６のいずれかに記載のフォトマスクブランク。【００３０】
（態様１８）
態様１から１７のいずれかに記載のフォトマスクブランクの製造方法であって、所定の遮光層に対する表面反射防止層の膜厚と表面反射率との関係を、表面反射防止層の屈折率ｎ及び消衰係数ｋを複数変化させて求め、上記で求めた関係から、膜厚の所定範囲の変動に対して、所定の表面反射率の変動幅以下となるように制御できる特性を有する表面反射防止層の膜厚の変動範囲とｎとｋとの組み合わせを選定し、使用することを特徴とするフォトマスクブランクの製造方法。【００３１】
（態様１９）
態様１から１７のいずれかに記載のフォトマスクブランクを用いて作製されるフォトマスク。【００３２】
（態様２０）
態様１から１７のいずれかに記載のフォトマスクブランクを用いるフォトマスクの製造方法。【００３３】
（態様２１）
態様１９に記載のフォトマスクのパターンを転写することにより、半導体デバイスを製造する半導体デバイスの製造方法。
【発明の効果】
【００３４】
本発明によれば、マスクブランク製造時の成膜工程での表面反射防止層の設計膜厚からの成膜誤差による膜厚変動や、マスクブランクからフォトマスク作製後におけるマスク洗浄等で膜厚が減少した場合においても、表面反射防止層の膜厚の変動に対する表面反射率の変動幅を小さく制御できる遮光膜を備えるフォトマスクブランクを提供できる。
【図面の簡単な説明】
【００３５】
【図１】本発明の実施例１に係るフォトマスクブランクの一例を示す模式的断面図である。
【図２】本発明の実施例１に係るフォトマスクの製造工程を説明するための模式的断面図である。
【図３】本発明の実施例１で求めた図であって、表面反射防止膜の屈折率ｎを固定し、消衰係数ｋを複数変化させたときの、表面反射防止膜の膜厚と表面反射率との関係を示す図である。
【図４】本発明の実施例１で求めた図であって、表面反射防止膜の屈折率ｎを図３とは異なる値とし、消衰係数ｋを複数変化させたときの、表面反射防止膜の膜厚と表面反射率との関係を示す図である。
【図５】本発明の実施例１で求めた図であって、表面反射防止膜の屈折率ｎを図３、４とは異なる値とし、消衰係数ｋを複数変化させたときの、表面反射防止膜の膜厚と表面反射率との関係を示す図である。
【図６】本発明の実施例１で求めた図であって、表面反射防止膜の屈折率ｎを図３、４、５とは異なる値とし、消衰係数ｋを複数変化させたときの、表面反射防止膜の膜厚と表面反射率との関係を示す図である。
【図７】本発明の実施例１で求めた図であって、表面反射防止膜の屈折率ｎを図３、４、５、６とは異なる値とし、消衰係数ｋを複数変化させたときの、表面反射防止膜の膜厚と表面反射率との関係を示す図である。
【図８】本発明の実施例１で求めた図であって、表面反射防止膜の屈折率ｎを図３、４、５、６、７とは異なる値とし、消衰係数ｋを複数変化させたときの、表面反射防止膜の膜厚と表面反射率との関係を示す図である。
【図９】ＭｏＳｉ膜からなる薄膜におけるモリブデン含有比率と単位膜厚当たりの光学濃度との関係を示す図である。
【図１０】本発明の実施例１で得られた遮光膜の反射及び透過スペクトルを示す図である。
【図１１】本発明の実施例３で求めた図であって、表面反射防止膜の屈折率ｎを固定し、消衰係数ｋを複数変化させたときの、表面反射防止膜の膜厚と表面反射率との関係を示す図である。
【図１２】本発明の実施例３で求めた図であって、表面反射防止膜の屈折率ｎを図１１とは異なる値とし、消衰係数ｋを複数変化させたときの、表面反射防止膜の膜厚と表面反射率との関係を示す図である。
【図１３】本発明の実施例１で求めた図であって、表面反射防止膜の屈折率ｎを図１１、１２とは異なる値とし、消衰係数ｋを複数変化させたときの、表面反射防止膜の膜厚と表面反射率との関係を示す図である。
【図１４】本発明の実施例１で求めた図であって、表面反射防止膜の屈折率ｎを図１１、１２、１３とは異なる値とし、消衰係数ｋを複数変化させたときの、表面反射防止膜の膜厚と表面反射率との関係を示す図である。
【図１５】本発明の実施例１で求めた図であって、表面反射防止膜の屈折率ｎを図１１、１２、１３、１４とは異なる値とし、消衰係数ｋを複数変化させたときの、表面反射防止膜の膜厚と表面反射率との関係を示す図である。
【図１６】本発明の実施例１で求めた図であって、表面反射防止膜の屈折率ｎを図１１、１２、１３、１４、１５とは異なる値とし、消衰係数ｋを複数変化させたときの、表面反射防止膜の膜厚と表面反射率との関係を示す図である。
【発明を実施するための形態】
【００３６】
以下、本発明の実施形態について説明する。
【００３７】
本発明の第1の実施形態に係るフォトマスクブランクは、波長２００ｎｍ以下の露光光が適用されるフォトマスクを作製するために用いられるフォトマスクブランクである。前記フォトマスクブランクは、透光性基板と、該透光性基板上に形成された遮光膜とを備え、前記遮光膜は、遷移金属及びシリコンを含む遮光層と、該遮光層の上に接して形成され、酸素及び窒素のうち少なくとも一方を含む材料からなる表面反射防止層とを有し、前記遮光膜（従って前記表面反射層及び前記遮光層）は、露光光に対する表面反射率が所定値以下であり、かつ、表面反射防止層の膜厚が２ｎｍの範囲（変動幅）で変動した場合において、露光波長における表面反射率をその変動幅が２％以内となるように制御できる特性を有する。
【００３８】
上記第１の実施形態によれば、表面反射防止層の膜厚の変動に対する表面反射率の変動幅を小さく制御できる遮光膜を備えるフォトマスクブランクを提供できる。このため、フォトマスク作製後、フォトマスク洗浄（オゾン水洗浄等）を繰り返す過程で、膜減りが発生することによって生じる表面反射率の変動（特に表面反射率の上昇）を低く抑えることができる。
【００３９】
また、表面反射防止層の作製直後の膜厚が設計値からずれて(例えば２ｎｍ程度ずれて)しまった場合であっても、設計膜厚からの膜厚差が原因で生じる表面反射率の変動（特に表面反射率の上昇）を低く抑えることができる。
【００４０】
上記第１の実施形態においては、前記遮光膜（従って前記表面反射防止層及び前記遮光層）は、表面反射防止層の膜厚の変動に対する表面反射率の変動が１％／ｎｍである特性を有する。
【００４１】
また、本発明の第２の実施形態に係るフォトマスクブランクも、波長２００ｎｍ以下の露光光が適用されるフォトマスクを作製するために用いられるフォトマスクブランクである。前記フォトマスクブランクは、透光性基板と、該透光性基板上に形成された遮光膜とを備え、前記遮光膜は、遷移金属及びシリコンを含む遮光層と、該遮光層の上に接して形成され、酸素及び窒素のうち少なくとも一方を含む材料からなる表面反射防止層とを有し、前記遮光膜（従って前記表面反射防止層及び前記遮光層）は、露光光に対する表面反射率が２５％以下であり、かつ、表面反射防止層の膜厚が２ｎｍの範囲で変動した場合において、露光波長における表面反射率をその変動幅が３％以内となるように制御できる特性を有する。
【００４２】
上記第２の実施形態によれば、表面反射防止層の膜厚の変動に対する表面反射率の変動幅を小さく制御できる遮光膜を備えるフォトマスクブランクを提供できる。そして、表面反射率が２５％以下と低くした場合には、許容可能な変動幅を３％とすることができる。このため、フォトマスク作製後、フォトマスク洗浄（オゾン水洗浄等）を繰り返す過程で、膜減りが発生することによって生じる表面反射率の変動（特に表面反射率の上昇）を低く抑えることができる。
【００４３】
また、表面反射防止層の作製直後の膜厚が設計値からずれて(例えば２ｎｍ程度ずれて)しまった場合であっても、設計膜厚からの膜厚差が原因で生じる表面反射率の変動（特に表面反射率の上昇）を低く抑えることができる。
【００４４】
上記第２の実施形態においては、前記遮光膜（従って前記表面反射防止層及び前記遮光層）は、表面反射防止層の膜厚の変動に対する表面反射率の変動が１．５％／ｎｍである特性を有する。
【００４５】
上記のように、前記遮光膜（従って前記表面反射防止層及び前記遮光層）は、表面反射防止層の膜厚が２ｎｍの範囲（変動幅）で変動した場合において、表面反射率をその変動幅が２％以内又は３％以内となるように制御できる特性を有する。前記表面反射防止層の材料としては、表面反射防止層の膜厚が２ｎｍの範囲で変動した場合において、表面反射率をその変動幅が２％以内又は３％以内となるように制御できるｎ，ｋを有するものを選定する。遮光層上に形成された表面反射防止層の膜厚の所定範囲の変動に対して、所定の表面反射率以下であって、所定の表面反射率の変動幅以下となるようなｎ，ｋを有する表面反射防止層の材料を選定してもよい。膜厚の所定範囲の変動（成膜の際の設計値に対する変動、マスク作製・使用時の変動）に対しては、所定の表面反射率以下であって、所定の表面反射率の変動幅以下となるようなｎ，ｋを有する表面反射防止層の材料を選定してもよい（所定の表面反射率の変動幅以下となるように各層が制御されている）。所定の表面反射率以下であって、膜厚の所定範囲の変動に対して、所定の表面反射率の変動幅以下となるように制御できる特性を有する表面反射防止層の材料（膜厚の変動範囲とｎとｋの組み合わせ）を選定してもよい。所定の遮光層の材料（ｎとｋの組み合わせ）に対して、表面反射防止層の材料（膜厚の変動範囲とｎとｋの組み合わせ）を選定してもよい。
【００４６】
上記のようなｎ，ｋの設計思想は、例えば表面反射率を大幅に低減することに重点を置くｎ，ｋの設計思想とは異なる。
【００４７】
表面反射防止層の膜厚の変動幅は、例えば、表面反射防止層の膜厚範囲１０ｎｍを超えて２０ｎｍ以下（更には、１０ｎｍ以上１５ｎｍ以下）において、膜厚が２ｎｍの範囲（変動幅）で変動する任意の範囲（例えば、膜厚範囲１０ｎｍ以上１２ｎｍ以下、膜厚範囲１３ｎｍ以上１５ｎｍ以下、膜厚範囲１８ｎｍ以上２０ｎｍ以下など）で選定できる。
【００４８】
表面-反射防止層の設計膜厚は、上記膜厚範囲内で任意に定めることができるが、例えば、中心値に定めたり、膜減りを考慮して上限値に定めたり、あるいは、成膜の誤差（例えば１ｎｍ）を考慮して上限値から成膜誤差の分だけ下限側に定めたり、することができる。
【００４９】
所定の遮光層に対する表面反射防止層の膜厚と表面反射率との関係を表すグラフ（更にｎ，ｋをそれぞれ変化させて得られるグラフ群）において、膜厚の変動に対する表面反射率の変動が小さい箇所（膜厚範囲）、視覚的には前記グラフにおける膜厚（横軸）となす角が小さなフラットな箇所、に対応する表面反射防止層の膜厚の変動範囲とｎとｋの組み合わせを選定し、使用する。
【００５０】
例えば、所定の遮光層に対する表面反射防止層の膜厚と表面反射率との関係を表すグラフを、表面反射防止層の屈折率ｎ、消衰係数ｋを複数変化させて求め、上記で求めたグラフから、膜厚の所定範囲の変動に対して、所定の表面反射率の変動幅以下となるように制御できる特性を有する表面反射防止層の膜厚の変動範囲とｎとｋの組み合わせを選定し、使用する。
【００５１】
より具体的には、例えば、最初に遮光層の材料を固定（このとき、遮光層のｎ，ｋが決定する）し、次に表面反射防止層のｎ，ｋを固定し、表面反射防止層の膜厚と表面反射率との関係を表すグラフＡを光学シミュレーションによって求める（例えば図３（グラフ１）のｋ＝１．２）。同様に、ｎは同じとし、ｋを変化させてグラフＢを求める（例えば図３（グラフ１）のｋ＝０．３、０．６、０．９、１．５、１．８）。グラフＢと同様に、ｎを変化させてグラフＣを求める（図３〜８（グラフ１〜６）のグラフ群）。これらのグラフ群Ｃから、膜厚の所定範囲の変動に対して、所定の表面反射率の変動幅以下となるように制御できる特性を有する表面反射防止層の材料（表面反射防止層の膜厚の変動範囲とｎとｋの組み合わせを選定し、これを使用する。このとき、表面反射率の変動幅が最も小さくなる前記組み合わせを選定し、これを使用することができる。
【００５２】
上記のように、ｋの変化６種（６段階）とｎの変化６種（６段階）の計３６種のうち、上記所定の条件を満たすものは特定され、更に、遮光膜全体で所定のＯＤ以上となること等、遮光膜として必要な条件を満たすものにさらに特定され、この中からより好ましい一種を選択することになるので、このような本発明の選択条件を見い出すことは容易なことではない。
【００５３】
上記第１の実施形態及び第２の実施形態の各々は表面反射率を大幅に低減させることに重点を置く設計思想とは異なる。例えば、２ｎｍの膜減りを想定し、図６（グラフ４）（ｎ＝２．３６）のｋ＝１．２の曲線における膜厚１３ｎｍから１５ｎｍの範囲を選定し、これを使用する場合、膜厚がこの範囲で変動しても、表面反射率は２１％程度に収まり、表面反射率の変動幅は１％程度に抑制される。上記のように、グラフＡ、Ｂ、又はＣを求め、膜厚の所定範囲の変動に対して、所定の表面反射率の変動幅以下となるように制御できる特性を有する表面反射防止層の材料（表面反射防止層の膜厚の変動範囲とｎとｋの組み合わせ）を選定してもよい。
【００５４】
なお、上記第１の実施形態及び第２の実施形態の各々では、ｎ，ｋともに６段階で変化させたときの光学シミュレーションを行って３６種のグラフを作成している。ｎ，ｋをそれぞれより多くの段階で変化させた光学シミュレーションを行ってより多くのグラフを作成して、表面反射防止層の材料を選定すると、材料の選定精度がより向上する。
【００５５】
表面反射防止層は、屈折率ｎが１．５より大きく３．０以下、消衰係数ｋが０．３以上１．５以下であることが好ましい。
【００５６】
波長２００ｎｍ以下の露光光（ＡｒＦエキシマレーザ露光光等）に対する表面反射率は少なくとも３０％以下とすることが一般的である。よって、表面反射防止層は、表面反射率が３０％以下であり、かつ、膜厚が２ｎｍの範囲で変動した場合において、表面反射率の変動幅が２％以内になるように制御できる特性を有する表面反射防止層の材料（表面反射防止層の膜厚の変動範囲とｎとｋの組み合わせ）を選定することが好ましい。図３から図８の各グラフをもとに、上記の条件を満たす表面反射防止層の材料を検討すると、屈折率ｎが１．５である材料群は条件を多少満たしておらず不適であることがわかる（ただし、１．５を多少上回ると条件を満たす材料群がある。）。また、屈折率ｎが３．０の材料群までは、条件を満たすものがある。一方、消衰係数ｋは、０．３の材料群であっても条件を満たすものがある。また、消衰係数ｋが１．８の材料群では、条件を満たしておらず、１．８を多少下回っても条件を満たさない。消衰係数ｋが１．５の材料群は、条件を満たすものがある。以上の検討によって、上記の表面反射防止層に適用する材料として好ましい屈折率ｎおよび消衰係数ｋの範囲が選定されている。
【００５７】
なお、遮光層に遷移金属及びシリコン（遷移金属シリサイドを含む）を含む材料を用いているが、適用可能な遷移金属としては、モリブデン、タンタル、タングステン、チタン、クロム、ハフニウム、ニッケル、バナジウム、ジルコニウム、ルテニウム、ロジウム等が挙げられ、シリコンにこれらの中から１種あるいは２種以上を添加するとよい。
【００５８】
遮光膜の表面反射率は２５％以下であることが好ましい。
【００５９】
表面反射率が３０％というのは最低限の数値であり、表面反射防止の実効性をより確実にするためには、露光光に対する表面反射率を２５％とすることが望まれる。
【００６０】
例えば、表面反射率が２５％以下の遮光膜であり、表面反射防止層の膜厚の変動幅が２ｎｍの範囲で変動した場合において、表面反射率の変動幅が２％以内となるような表面反射防止層とし、そのような特性を有するｎ，ｋである材料を選定する。
【００６１】
図３から図８の各グラフをもとに、このような条件を満たす表面反射防止層の材料を同様の手法で検討すると、屈折率ｎが１．８以上３．０以下であり、消衰係数ｋが０．３以上１．２以下であるものを選定するとよいことがわかる。
【００６２】
また、表面反射防止層は、屈折率ｎが１．４以上２．９以下、消衰係数ｋが０．４以上１．３以下であることが好ましい。
【００６３】
波長２００ｎｍ以下の露光光（ＡｒＦエキシマレーザ露光光等）に対する表面反射率が２５％以下の場合には、膜厚が２ｎｍの範囲で変動した場合において、表面反射率の変動幅が３％以内になるように制御できる特性を有する表面反射防止層の材料（表面反射防止層の膜厚の変動範囲とｎとｋの組み合わせ）を選定することができる。
【００６４】
図１１から図１６の各グラフをもとに、上記の条件を満たす表面反射防止層の材料を検討すると、屈折率ｎが１．４の材料群では、消衰係数ｋが０．７〜１．０で膜厚が１４〜２０ｎｍの範囲内で条件を満たすものがある。屈折率ｎが１．７の材料群では、消衰係数ｋが０．４〜１．０で膜厚が１３〜２０ｎｍの範囲内で条件を満たすものがある。屈折率ｎが２．０の材料群では、消衰係数ｋが０．４〜１．３で膜厚が１０〜２０ｎｍの範囲内で条件を満たすものがある。また、屈折率ｎが２．３１の材料群では、消衰係数ｋが０．４〜１．３で膜厚が８〜２０ｎｍの範囲内で条件を満たすものがある。屈折率ｎが２．６の材料群では、消衰係数ｋが０．４〜１．０で膜厚が８〜２０ｎｍの範囲内で条件を満たすものがある。屈折率が２．９の材料群では、消衰係数ｋが０．４〜１．０で膜厚が８〜１７ｎｍの範囲内で条件を満たすものがある。
【００６５】
一方、消衰係数ｋが０．４の材料群では、屈折率ｎが１．７〜２．９で膜厚が８〜２０ｎｍの範囲内で条件を満たすものがある。また、消衰係数ｋが０．７の材料群では、屈折率ｎが１．４〜２．９で膜厚が８〜２０ｎｍの範囲内で条件を満たすものがある。消衰係数ｋが１．０の材料群では、屈折率ｎが１．４〜２．９で膜厚が８〜２０ｎｍの範囲内で条件を満たすものがある。消衰係数ｋが１．３の材料群では、屈折率ｎが２．０〜２．３１で膜厚が１５〜２０ｎｍの範囲内で条件を満たすものがある。消衰係数ｋが１．６及び１．９の材料群では、条件を満たすものがない。
【００６６】
以上の検討によって、上記の表面反射防止層に適用する材料として好ましい屈折率ｎおよび消衰係数ｋの範囲が選定されている。
【００６７】
さらに、露光光に対する表面反射率が２５％以下の場合には、表面反射防止層の膜厚が２ｎｍの範囲で変動（減膜）した場合において、露光波長における表面反射率の変動幅が２％以内となるように制御できる特性を有するものとすることが好ましい。
【００６８】
図１１から図１６の各グラフをもとに、上記の条件を満たす表面反射防止層の材料を検討すると、屈折率ｎが１．４の材料群では、消衰係数ｋが１．０で膜厚が１７〜２０ｎｍの範囲内で条件を満たすものがある。屈折率ｎが１．７の材料群では、消衰係数ｋが０．７〜１．０で膜厚が１５〜２０ｎｍの範囲内で条件を満たすものがある。屈折率ｎが２．０の材料群では、消衰係数ｋが０．４〜１．３で膜厚が１２〜２０ｎｍの範囲内で条件を満たすものがある。また、屈折率ｎが２．３１の材料群では、消衰係数ｋが０．４〜１．３で膜厚が１０〜２０ｎｍの範囲内で条件を満たすものがある。屈折率ｎが２．６の材料群では、消衰係数ｋが０．４〜１．０で膜厚が８〜２０ｎｍの範囲内で条件を満たすものがある。屈折率が２．９の材料群では、消衰係数ｋが０．４〜１．０で膜厚が８〜１４ｎｍの範囲内で条件を満たすものがある。
【００６９】
一方、消衰係数ｋが０．４の材料群では、屈折率ｎが２．０〜２．９で膜厚が８〜２０ｎｍの範囲内で条件を満たすものがある。また、消衰係数ｋが０．７の材料群では、屈折率ｎが１．７〜２．９で膜厚が８〜２０ｎｍの範囲内で条件を満たすものがある。消衰係数ｋが１．０の材料群では、屈折率ｎが１．４〜２．９で膜厚が８〜２０ｎｍの範囲内で条件を満たすものがある。消衰係数ｋが１．３の材料群では、屈折率ｎが２．０〜２．３１で膜厚が１５〜２０ｎｍの範囲内で条件を満たすものがある。消衰係数ｋが１．６及び１．９の材料群では、条件を満たすものがない。
【００７０】
以上の検討から、上記の条件に該当する表面反射防止層に適用する材料としては、屈折率ｎが１．４以上２．９以下であり、消衰係数ｋが０．４以上１．３以下であるものを選定するとよいことがわかる。
【００７１】
表面反射防止層の膜厚は、２０ｎｍ以下であることが好ましい。
【００７２】
所定の表面反射率の変動幅以下を制御することだけであれば、表面反射防止層の膜厚を厚くすることで、かなり広い範囲の材料（非常に広い範囲のｎとｋの組み合わせ）が適用できる。しかし、表面反射防止層が遮光膜の一部であり、表面反射防止層の消衰係数ｋは、遮光層の消衰係数ｋに比べて大幅に低いことから、遮光膜全体の吸収係数に寄与する割合は低く、表面反射防止層の膜厚を厚くしたからといってその分遮光層の膜厚を薄くするというわけにはいかない。以上の観点から、遮光膜の一部を構成する表面反射防止層の膜厚は、２０ｎｍ以下であることが好ましい。
【００７３】
表面反射防止層は、層の厚さが１０ｎｍ以上２０ｎｍ以下であることが望ましく、１２ｎｍから１７ｎｍであるとより望ましい。
【００７４】
遮光層は、実質的にモリブデン及びシリコン（モリブデンシリサイドを含む）からなる材料で形成されることが好ましい。
【００７５】
また、遮光層は、実質的にモリブデン、シリコン及び窒素からなる材料で形成されることが好ましい。遮光膜の薄膜化の観点から、遮光層には、所定以上のＯＤを持たせる必要があることから、遮光性能の高いモリブデン及びシリコンを含む材料とすることが好ましいからである。
【００７６】
前記実質的にモリブデン及びシリコンからなる遮光層は、モリブデンの含有量が２０原子％以上、４０原子％以下であることが好ましい。遮光膜の薄膜化の観点から、遮光層には、所定以上のＯＤを持たせる必要があることから、ＭｏＳｉ膜からなる金属膜とし、Ｍｏ含有比率を２０ａｔ％以上４０ａｔ％以下とすることが好ましいからである。
【００７７】
具体的には、図９に示すように、モリブデンの含有量が２０原子％以上であると、ΔＯＤ＝０．０８２ｎｍ−１@１９３．４ｎｍ以上にできるので好ましい。
【００７８】
本発明者は、モリブデンの含有量が２０原子％以上、４０原子％以下であるＭｏＳｉ膜からなる遮光層は、図９に示すとおり、この範囲外の組成（モリブデンの含有量が２０原子％未満、４０原子％超）に対し、ＡｒＦエキシマレーザー露光光における遮光性が相対的に大きい遮光層が得られること、遮光層の厚さが４０ｎｍ以下という従来よりも大幅に薄い層の厚さでも所定の遮光性（光学濃度）が得られること、さらに従来と同等の遮光性の表面反射防止層および裏面反射防止層と組み合わせることで、ＡｒＦエキシマレーザー露光用フォトマスクの遮光膜として十分な遮光性（光学濃度２．８以上、好ましくは３以上）が得られることを見い出した。
【００７９】
また、前記実質的にモリブデン、シリコン及び窒素からなる遮光層は、モリブデンの含有量が９原子％以上４０原子％以下であることが好ましい。
【００８０】
このモリブデンの含有量が９原子％以上、４０原子％以下であるＭｏＳｉＮ膜の場合には、窒素の含有量を調整することによって、単位膜厚当たりの光学濃度が大きく、ＡｒＦエキシマレーザー露光光における遮光性が相対的に大きい遮光層が得られること、遮光層の厚さが５０ｎｍ以下の厚さでも所定の遮光性（光学濃度）が得られること、さらに従来と同等の遮光性を有する表面反射防止層を組み合わせることで、ＡｒＦエキシマレーザー露光用フォトマスクの遮光膜として十分な遮光性（光学濃度２．８以上、好ましくは３以上）が得られること、を見い出した。
【００８１】
上記所定組成の遮光層を用いると、遮光層の薄膜化（遮光膜の薄膜化による転写パターンの薄膜化）によって次の作用効果が得られる。
【００８２】
１）マスク洗浄時の転写パターン倒れ防止が図られる。 
２）遮光層の薄膜化によって、転写パターンの側壁高さも低くなることから、特に側壁高さ方向のパターン精度が向上し、ＣＤ精度（特にリニアリティ）を高めることができる。 
３）特に高ＮＡ（液浸）世代で使用されるフォトマスクに関しては、シャドーイング対策として、転写パターンを薄くする（転写パターンの側壁高さを低くする）必要があるが、その要求に応えられる。
【００８３】
モリブデン及びシリコンを含む膜は、モリブデンの含有比率が高いと、耐薬性や耐洗浄性（特に、アルカリ洗浄や温水洗浄）が低下するという問題がある。フォトマスクとして使用する際の必要最低限の耐薬性、耐洗浄性を確保できるモリブデンの含有比率である４０原子％以下とすることが好ましい。また、図９でも明らかなようにＭｏＳｉ膜の遮光性能は、モリブデン含有比率を増やしていくと所定値で頭打ちとなる。モリブデンは、希少金属であることから、コスト面から見てもモリブデン含有比率を４０原子％以下とすることが好ましい。
【００８４】
なお、表面反射防止層の材料に消衰係数ｋが多少大きなものを選定する場合、表面反射防止層で遮光膜全体のＯＤに対して多少寄与することができる。この場合、遮光層にΔＯＤ＝０．０８ｎｍ−１@１９３．４ｎｍ以上の材料を選定してもよく、ＭｏＳｉ膜からなる遮光膜中のモリブデンの含有量を１５原子％以上とすることができる。
【００８５】
モリブデン及びシリコンからなる遮光層（ＭｏＳｉ膜）は、モリブデンとシリコンとで実質的に構成される遮光層（酸素や窒素などを実質的に含まない金属性の膜、モリブデンシリサイド金属からなる膜を含む）のことをいう。ここで酸素や窒素を実質的に含まないとは、酸素、窒素ともに遮光層中の成分の各５ａｔ％未満の場合を包含する。
【００８６】
遮光性能の観点からは、本来、これらの元素は遮光層中に含まないことが好ましい。しかし、成膜プロセスの段階やフォトマスク製造プロセス等で不純物として混入することが多大にあるので、遮光性能の低下に実質的な影響を与えない範囲で許容している。
【００８７】
また、ＭｏＳｉ膜からなる遮光層には、上記の特性、作用効果を損なわない範囲で、他の元素（炭素、ホウ素、ヘリウム、水素、アルゴン、キセノン等）を含んでも良い。遮光層は、層の厚さが３０ｎｍから４０ｎｍ未満であることが望ましく、３０ｎｍから３５ｎｍであるとより望ましい。モリブデン、シリコン及び窒素からなる遮光層（ＭｏＳｉＮ膜）は、モリブデンとシリコンと窒素とで実質的に構成される遮光層（モリブデンシリサイド化合物からなる膜を含む）のことをいう。膜に実質的に酸素を含まない場合には、上記ＭｏＳｉ膜と同様の理由で、本発明の作用効果が得られる範囲（遮光層中の酸素成分が５原子％未満）で酸素を含む態様が含まれる。また、ＭｏＳｉＮ膜からなる遮光層には、上記の特性、作用効果を損なわない範囲で、他の元素（炭素、ヘリウム、水素、アルゴン、キセノン等）を含んでも良い。
【００８８】
遮光層に窒素を含む場合には、遮光層に裏面反射防止機能を持たせて、遮光膜を２層構造にすることができる。また、遮光層に窒素を含まないＭｏＳｉ膜に比べて、遮光層のエッチングレートが遅くすることができる。したがって、ＭｏＳｉ膜からなる遮光層を有する３層構造の遮光膜と比較して、反射防止層と遮光層とのエッチングレート差をなくすことができるので、パターンの断面形状を良好することが可能となる。ＭｏＳｉＮ膜における窒素の含有量は、４０原子％未満であることが好ましい。窒素の含有量が４０原子％未満の場合には、遮光層の膜厚を薄くすることができ、遮光膜を６０ｎｍ以下とすること可能となる。
【００８９】
ＭｏＳｉＮ膜からなる遮光層は、層の厚さが４０ｎｍ以上５０ｎｍ以下であることが望ましい。表面反射防止層は、さらにシリコン（シリサイド化合物を含む）を含有することが好ましい。さらに、表面反射防止層は、モリブデンを含有することが好ましい。表面反射防止層に適用可能な材料としては、モリブデン、タンタル、タングステン、チタン、クロム、ハフニウム、ニッケル、バナジウム、ジルコニウム、ルテニウム、ロジウム等の中から選ばれる１種あるいは２種以上の遷移金属を主成分とする酸化物、窒化物、酸窒化物や、シリコンを主成分とする酸化物、窒化物、酸窒化物、遷移金属シリサイドを主成分とする酸化物、窒化物、酸窒化物等が適用可能である。
【００９０】
遷移金属及びシリコンを含む遮光層に対して、特に同じシリコンを含有する表面反射防止層とすることで、マスクパターン加工時の特性に優れた遮光膜とすることができ、さらにモリブデン及びシリコンを含む材料とすることでさらに優れた加工特性とすることができる。
【００９１】
遮光膜は、遮光層の下に接して形成され、酸素及び窒素のうち少なくとも一方とシリコンとを含む（シリサイド化合物を含む）裏面反射防止層を有することが好ましい。このような構成によって、遮光膜の裏面側（透光性基板側）の反射防止が図ることができる。また、遮光膜を構成する表面反射防止層、遮光層、裏面反射防止層の全層がシリコンを主成分とする材料となることから、マスクパターン加工時の特性に優れた遮光膜とすることができる。
【００９２】
なお、表面反射防止層や裏面反射防止層は、遷移金属及びシリコンと、酸素及び窒素のうちの少なくとも一方とを含む材料（遷移金属シリサイド化合物を含む）としてもよく、遮光層で挙げた遷移金属が適用可能である。
【００９３】
遮光膜の膜厚は、６０ｎｍ以下であることが好ましい。表面反射防止層は、モリブデン及びシリコンと、酸素及び窒素のうちの少なくとも一方とを含み、モリブデンを０原子％超、１０原子％以下含有していることが好ましい。
【００９４】
本発明者は、Ｍｏ含有率が相対的に高い遮光層と、Ｍｏ含有率が相対的に低い反射防止層とを組み合わせることによって、光学特性においても耐薬品性においても要求を満たす遮光膜の層構成が作れることを見い出した。
【００９５】
反射防止層のＭｏ含有率が上記の範囲であると、次の作用効果が得られる。
【００９６】
１）本発明の範囲外の組成に対して、相対的に、反射防止層の耐薬品性（洗浄耐性）に優れる。 
２）本発明の範囲外の組成に対して、相対的に、反射防止層の熱処理耐性に優れる。具体的には、Ｍｏ含有率が上記の範囲内である反射防止層は、加熱処理による白濁も生じず、表面反射率分布の悪化も起こらない。
【００９７】
遷移金属及びシリコンと、酸素及び窒素のうちの少なくとも一方とを含む材料からなる表面反射防止層又は裏面反射防止層としては、ＭｏＳｉＯＮ、ＭｏＳｉＯ、ＭｏＳｉＮ、ＭｏＳｉＯＣ、ＭｏＳｉＯＣＮ等が挙げられる。これらのうちでも、耐薬品性、耐熱性の観点からはＭｏＳｉＯ、ＭｏＳｉＯＮが好ましく、ブランクス欠陥品質の観点からＭｏＳｉＯＮが好ましい。
【００９８】
反射防止層であるＭｏＳｉＯＮ、ＭｏＳｉＯ、ＭｏＳｉＮ、ＭｏＳｉＯＣ、ＭｏＳｉＯＣＮ等では、Ｍｏ多くすると耐洗浄性、特にアルカリ（アンモニア水等）や温水に対する耐性が小さくなる。この観点からは、反射防止層であるＭｏＳｉＯＮ、ＭｏＳｉＯ、ＭｏＳｉＮ、ＭｏＳｉＯＣ、ＭｏＳｉＯＣＮ等では、Ｍｏ極力減らすことが好ましい。
【００９９】
また、応力制御を目的として高温で加熱処理（アニール）する際、Ｍｏの含有率が高いと膜の表面が白く曇る（白濁する）現象が生じることがわかった。これは、ＭｏＯが表面に析出するためであると考えられる。このような現象を避ける観点からは、反射防止層であるＭｏＳｉＯＮ、ＭｏＳｉＯ、ＭｏＳｉＮ、ＭｏＳｉＯＣ、ＭｏＳｉＯＣＮ等では、反射防止層中のＭｏの含有率は１０ａｔ％未満であることが好ましい。しかし、Ｍｏ含有率が少なすぎる場合、ＤＣスパッタリングの際の異常放電が顕著になり、欠陥発生頻度が高まる。よって、Ｍｏは正常にスパッタできる範囲で含有していることが望ましい。他の成膜技術によってはＭｏを含有せずに成膜可能な場合がある。
【０１００】
ＭｏＳｉ遮光層は、Ａｒガス圧とＨｅガス圧、加熱処理によって引張応力と圧縮応力を自在に制御可能である。例えば、ＭｏＳｉ遮光層の膜応力を引張応力となるよう制御することによって、反射防止層（例えばＭｏＳｉＯＮ）の圧縮応力と調和が取れる。つまり、遮光膜を構成する各層の応力を相殺でき、遮光膜の膜応力を極力低減できる（実質的にゼロにできる）。
【０１０１】
前記遮光膜の上に接して形成される膜であり、クロムを主成分とする材料からなるエッチングマスク層を備えることが好ましい。
【０１０２】
レジストの薄膜化を図るためである。
【０１０３】
前記エッチングマスク膜は、窒化クロム、酸化クロム、窒化酸化クロム、酸化炭化窒化クロムのいずれかを主成分とする材料で形成されていることが好ましい。
【０１０４】
エッチングマスク膜の下に接して形成されるモリブデン及びシリコンを含む材料からなる反射防止層や遮光層等に対するエッチング選択性が高く、不要となったエッチングマスク膜を他の層にダメージを与えず除去可能だからである。
【０１０５】
前記エッチングマスク膜は、例えば、クロム単体や、クロムに酸素、窒素、炭素、水素からなる元素を少なくとも１種を含むもの（Ｃｒを含む材料）、などの材料を用いることができる。エッチングマスク膜の膜構造としては、上記膜材料からなる単層とすることが多いが、複数層構造とすることもできる。また、複数層構造では、異なる組成で段階的に形成した複数層構造や、連続的に組成が変化した膜構造とすることができる。
【０１０６】
エッチングマスク層の材料としては、上記のうちでも、酸化炭化窒化クロム（ＣｒＯＣＮ）が、応力の制御性（低応力膜を形成可能）の観点から、好ましい。
【０１０７】
前記エッチングマスク膜は、膜厚が、５ｎｍから３０ｎｍであることが好ましい。
【０１０８】
上記フォトマスクブランクを用いてフォトマスクを作製することができる。
【０１０９】
フォトマスクを作製する際のＭｏＳｉ系薄膜（遮光膜）のドライエッチングには、例えば、ＳＦ６、ＣＦ４、Ｃ２Ｆ６、ＣＨＦ３等のフッ素系ガス、これらとＨｅ、Ｈ２、Ｎ２、Ａｒ、Ｃ２Ｈ４、Ｏ２等の混合ガス、或いはＣｌ２、ＣＨ２Ｃｌ２等の塩素系のガス又は、これらとＨｅ、Ｈ２、Ｎ２、Ａｒ、Ｃ２Ｈ４等の混合ガスを用いることができる。
【０１１０】
また、クロム系薄膜（エッチングマスク膜）のドライエッチングには、塩素系ガス、又は、塩素系ガスと酸素ガスとを含む混合ガスからなるドライエッチングガスを用いることが好ましい。この理由は、クロムと酸素、窒素等の元素とを含む材料からなるクロム系薄膜に対しては、上記のドライエッチングガスを用いてドライエッチングを行うことにより、ドライエッチング速度を高めることができ、ドライエッチング時間の短縮化を図ることができ、断面形状の良好な遮光膜パターンを形成することができるからである。ドライエッチングガスに用いる塩素系ガスとしては、例えば、Ｃｌ２、ＳｉＣｌ４、ＨＣｌ、ＣＣｌ４、ＣＨＣｌ３等が挙げられる。
【０１１１】
フォトマスクブランクの作製に用いる透光性基板としては、合成石英基板が挙げられる。
【０１１２】
フォトマスクブランクは、エッチングマスク膜の上に形成されたレジスト膜を有する態様を含む。フォトマスクブランクには、位相シフト効果を使用しないバイナリ型フォトマスクブランク、レジスト膜付きマスクブランク、が含まれる。また、フォトマスクブランクには、透光性基板と遮光膜との間に位相シフト膜を備えた、ハーフトーン型位相シフトマスクブランクが含まれる。
【０１１３】
位相シフト膜は、従来と同様の構成とすることができ、例えば、ＭｏＳｉＮやＭｏＳｉＯＮ等からなる材料で形成される。
【０１１４】
さらに、透光性基板と遮光膜との間、又は位相シフト膜と遮光膜との間に、遮光膜や位相シフト膜に対してエッチング耐性を有するエッチングストッパー膜を設けてもよい。エッチングストッパー膜は、エッチングマスク膜と同様にＣｒ系材料膜で形成すると、エッチングストッパー膜をエッチングするときにエッチングマスク膜を同時に剥離することができるため、好ましい。
【０１１５】
フォトマスクには、位相シフト効果を使用しないバイナリ型フォトマスク、位相シフト効果を使用する位相シフトマスクの中では、ハーフトーン型位相シフトマスク、レベンソン型位相シフトマスク、エンハンサーマスクが含まれる。フォトマスクにはレチクルが含まれる。
【０１１６】
波長２００ｎｍ以下の露光光が適用されるフォトマスクには、ＡｒＦエキシマレーザー露光用のフォトマスクが含まれる。
【０１１７】
ところで、上述したフォトマスクブランクから製造されるフォトマスクについて、従来のフォトマスクよりも使用回数を増やす（長く使用する）ことを検討すると、使用寿命までのフォトマスクの洗浄回数も増えることから、使用寿命を迎えるまでの洗浄による表面反射防止膜の膜減り量も増えることが想定される。この点を考慮すると、表面反射防止層の材料を選定する条件としては、露光光に対する表面反射率が所定値以下であり、かつ、表面反射防止層の膜厚が５ｎｍの範囲で変動（減膜）した場合において、露光波長における表面反射率の変動幅が２％以内となるように制御できる特性を有するものとし、それを満たす屈折率ｎおよび消衰係数ｋを有する材料を選定すべきである。
【０１１８】
露光光に対する表面反射率が３０％とした場合、図３から図８の各グラフをもとに、同様の手法で上記の条件を満たす表面反射防止層の材料を検討すると、屈折率ｎが１．８である材料群では条件を満たすものがなく、１．８を多少上回ったとしても条件を満たすものはない。屈折率ｎが２．１の材料群では条件を満たすものがある。また、屈折率が３．０である材料群では条件を満たすものがなく、３．０を多少下回っても条件を満たさない。屈折率が２．７の材料群では条件を満たすものがある。
【０１１９】
一方、消衰係数ｋは、０．３の材料群では条件を満たすものがなく、０．３を多少上回ったとしても条件を満たすものはない。消衰係数ｋが０．６の材料群では、条件を満たすものがある。また、消衰係数ｋが１．８の材料群では、条件を満たすものがなく、１．８を多少下回っても条件を満たさない。消衰係数ｋが１．５の材料群は、条件を満たすものがある。以上の検討から、上記の条件に該当する表面反射防止層に適用する材料としては、屈折率ｎが２．１以上２．７以下であり、消衰係数ｋが０．６以上１．５以下であるものを選定するとよいことがわかる。
【０１２０】
また、より好ましい条件である表面反射率が２５％とした場合、図３から図８から同様の手法で検討すると、これらの条件を満たす表面反射防止層の材料としては、屈折率ｎが２．１以上２．７以下であり、消衰係数ｋが０．６以上１．２以下であるものを選定するとよいことがわかる。
【０１２１】
また、表面反射防止層の材料を選定する条件としては、露光光に対する表面反射率が２５％以下の場合には、表面反射防止層の膜厚が５ｎｍの範囲で変動（減膜）した場合において、露光波長における表面反射率の変動幅が３％以内となるように制御できる特性を有するものとすることができ、それを満たす屈折率ｎおよび消衰係数ｋを有する材料を選定することができる。
【０１２２】
図１１から図１６の各グラフをもとに、同様の手法で上記の条件を満たす表面反射防止層の材料を検討すると、屈折率ｎが１．４及び１．７である材料群では条件を満たすものがない。屈折率ｎが２．０の材料群では、消衰係数ｋが１．０で膜厚が１４〜２０ｎｍの範囲内で条件を満たすものがある。また、屈折率ｎが２．３１の材料群では、消衰係数ｋが０．４〜１．３で膜厚が１０〜２０ｎｍの範囲内で条件を満たすものがある。屈折率ｎが２．６の材料群では、消衰係数ｋが０．４〜１．０で膜厚が８〜２０ｎｍの範囲内で条件を満たすものがある。屈折率が２．９の材料群では、消衰係数ｋが０．４〜１．０で膜厚が６〜１３ｎｍの範囲内で条件を満たすものがある。
【０１２３】
一方、消衰係数ｋが０．４の材料群では、屈折率ｎが２．３１〜２．９で膜厚が７〜１８ｎｍの範囲内で条件を満たすものがある。また、消衰係数ｋが０．７の材料群では、屈折率ｎが２．３１〜２．９で膜厚が６〜２０ｎｍの範囲内で条件を満たすものがある。消衰係数ｋが１．０の材料群では、屈折率ｎが２．０〜２．９で膜厚が６〜２０ｎｍの範囲内で条件を満たすものがある。消衰係数ｋが１．３の材料群では、屈折率ｎが２．３１で膜厚が１５〜２０ｎｍの範囲内で条件を満たすものがある。消衰係数ｋが１．６及び１．９の材料群では、条件を満たすものがない。
【０１２４】
以上の検討から、上記の条件に該当する表面反射防止層に適用する材料としては、屈折率ｎが２．０以上２．９以下であり、消衰係数ｋが０．４以上１．３以下であるものを選定するとよいことがわかる。
【０１２５】
さらに、露光光に対する表面反射率が２５％以下の場合には、表面反射防止層の膜厚が５ｎｍの範囲で変動（減膜）した場合において、露光波長における表面反射率の変動幅が２％以内となるように制御できる特性を有するものとすることが好ましい。
【０１２６】
図１１から図１６の各グラフをもとに、上記の条件を満たす表面反射防止層の材料を検討すると、屈折率ｎが１．４及び１．７である材料群では条件を満たすものがない。屈折率ｎが２．０の材料群では、消衰係数ｋが１．０で膜厚が１５〜２０ｎｍの範囲内で条件を満たすものがある。また、屈折率ｎが２．３１の材料群では、消衰係数ｋが０．４〜１．３で膜厚が１１〜２０ｎｍの範囲内で条件を満たすものがある。屈折率ｎが２．６の材料群では、消衰係数ｋが０．７〜１．０で膜厚が８〜１７ｎｍの範囲内で条件を満たすものがある。屈折率が２．９の材料群では、消衰係数ｋが１．０で膜厚が６〜１２ｎｍの範囲内で条件を満たすものがある。
【０１２７】
一方、消衰係数ｋが０．４の材料群では、屈折率ｎが２．３１で膜厚が１２〜１８ｎｍの範囲内で条件を満たすものがある。また、消衰係数ｋが０．７の材料群では、屈折率ｎが２．３１〜２．６で膜厚が８〜２０ｎｍの範囲内で条件を満たすものがある。消衰係数ｋが１．０の材料群では、屈折率ｎが２．０〜２．９で膜厚が６〜２０ｎｍの範囲内で条件を満たすものがある。消衰係数ｋが１．３の材料群では、屈折率ｎが２．３１で膜厚が１５〜２０ｎｍの範囲内で条件を満たすものがある。消衰係数ｋが１．６及び１．９の材料群では、条件を満たすものがない。
【０１２８】
以上の検討から、上記の条件に該当する表面反射防止層に適用する材料としては、屈折率ｎが２．０以上２．９以下であり、消衰係数ｋが０．４以上１．３以下であるものを選定するとよいことがわかる。
【０１２９】
以下、本発明の実験例、実施例及び比較例を示す。なお、各実験例、実施例、比較例中の遮光膜やエッチング膜等の各膜は、成膜法としてスパッタリング法で行われ、スパッタ装置としてＤＣマグネトロンスパッタ装置を用いて成膜された。ただし、本発明を実施するにあたっては、特にこの成膜法や成膜装置に限定されるわけではなく、ＲＦマグネトロンスパッタ装置等、他の方式のスパッタ装置を使用してもよい。
【０１３０】
（実施例１）
（光学シミュレーションおよび表面反射防止層の選定）
透光性基板１としてサイズ６インチ角、厚さ０．２５インチの合成石英基板を用い、透光性基板１上に、遮光膜の遮光層として適用するものと同一条件のＭｏＳｉ膜を形成した。
【０１３１】
詳しくは、Ｍｏ：Ｓｉ＝２１：７９（原子％比）のターゲットを用い、ＡｒとＨｅをスパッタリングガス圧０．３Ｐａ（ガス流量比  Ａｒ：Ｈｅ＝２０：１２０）とし、ＤＣ電源の電力を２．０ｋＷで、モリブデン及びシリコンからなる遮光層を３０ｎｍの膜厚で形成した。
【０１３２】
次いで、光学式薄膜特性測定装置ｎ＆ｋ１２８０（ｎ＆ｋテクノロジー社製）により、形成した遮光層の屈折率ｎおよび消衰係数ｋを測定した。この遮光層は、屈折率ｎ：２．４２、消衰係数ｋ：２．８９であり、高い遮光性能を有することが確認できた。
【０１３３】
次に、この測定した遮光層の屈折率ｎと消衰係数ｋを基に、遮光層の上面に形成する表面反射防止層を選定するための光学シミュレーションを行った。光学シミュレーションは、表面反射防止層の屈折率ｎ（１．５，１．８，２．１，２．３６，２．７，３．０の６段階）、消衰係数ｋ（０．３，０．６，０．９，１．２，１．５，１．８の６段階）、膜厚を変動パラメータとして変化させて行った。
【０１３４】
その結果を、図３〜図８（グラフ１〜６）に示す。
【０１３５】
グラフ１〜６から、表面反射防止層１３のｎ、ｋが異なると、膜厚の変動に対する表面反射率の変動（グラフにおける曲線の傾き）は相当異なることがわかる。
【０１３６】
この実施例では、表面反射率を２５％以下とした遮光膜であり、表面反射防止層の膜厚の変動幅が２ｎｍの範囲で変動した場合において、表面反射率の変動幅が２％以内となるような表面反射防止層とし、そのような特性を有するｎ，ｋである材料を選定する。
【０１３７】
このほかに表面反射防止層に望まれる条件として、消衰係数ｋができる限り高いことがある。これは、その材料の消衰係数ｋが高いと遮光性能も高くなるので、遮光層の膜厚を薄くしても、遮光膜全体でのＯＤを所定値以上に確保することができ、遮光膜の薄膜化が図れるためである。
【０１３８】
これらの条件を考慮すると、図６に示すグラフ４における曲線（ｎ＝２．３６、ｋ＝１．２）における、膜厚１３ｎｍ〜１５ｎｍの範囲を使う。図６（グラフ４）からも分かるように、表面反射防止層を膜厚１５ｎｍで形成してマスクブランクを作製したとし、フォトマスク加工後の使用時におけるマスク洗浄等によって２ｎｍの範囲で変動しても、表面反射率の変動幅はシミュレーション上で１．１％となる。また、減膜後の表面反射率も２１．１％と２５％以下を確保できる。しかも、この特性を有する表面反射防止層を適用すると、遮光層の膜厚が３０ｎｍ、裏面反射防止膜が７ｎｍであっても、遮光膜全体で所定値以上のＯＤを確保でき、遮光膜の薄膜化が図れる。
【０１３９】
なお、遮光層の膜厚を多少厚くして遮光性能を上げてもよい場合には、消衰係数ｋが低い材料（例えば、ｋ＝０．３等）でも適用することはできる。
【０１４０】
（フォトマスクブランクの作製）
（遮光膜の形成）
上記検討の結果、選定された遮光膜の構成で実際にフォトマスクブランクを作成した。透光性基板１としてサイズ６インチ角、厚さ０．２５インチの合成石英基板を用い、透光性基板１上に、遮光膜１０として、ＭｏＳｉＯＮ膜１１（裏面反射防止層）、ＭｏＳｉ（遮光層）１２、ＭｏＳｉＯＮ膜（表面反射防止層）１３、をそれぞれ形成した（図１）。
【０１４１】
詳しくは、Ｍｏ：Ｓｉ＝２１：７９（原子％比）のターゲットを用い、ＡｒとＯ２とＮ２とＨｅをスパッタリングガス圧０．２Ｐａ（ガス流量比  Ａｒ：Ｏ２：Ｎ２：Ｈｅ＝５：４：４９：４２）とし、ＤＣ電源の電力を３．０ｋＷで、モリブデン、シリコン、酸素、窒素からなる膜（Ｍｏ：０．３原子％、Ｓｉ：２４．６原子％、Ｏ：２２．５原子％、Ｎ：５２．６原子％）（ｎ：２．３９、ｋ：０．７８）を７ｎｍの膜厚で形成し、
次いで、Ｍｏ：Ｓｉ＝２１：７９（原子％比）のターゲットを用い、ＡｒとＨｅをスパッタリングガス圧０．３Ｐａ（ガス流量比  Ａｒ：Ｈｅ＝２０：１２０）とし、ＤＣ電源の電力を２．０ｋＷで、モリブデン及びシリコンからなる膜（Ｍｏ：２１．０原子％、Ｓｉ：７９原子％）（ｎ：２．４２、ｋ：２．８９）を３０ｎｍの膜厚で形成し、
次いで、Ｍｏ：Ｓｉ＝４：９６（原子％比）のターゲットを用い、ＡｒとＯ２とＮ２とＨｅをスパッタリングガス圧０．１Ｐａ（ガス流量比  Ａｒ：Ｏ２：Ｎ２：Ｈｅ＝６：５：１１：１６）とし、ＤＣ電源の電力を３．０ｋＷで、モリブデン、シリコン、酸素、窒素からなる膜（Ｍｏ：１．６原子％、Ｓｉ：３８．８原子％、Ｏ：１８．８原子％、Ｎ：４１．１原子％）（ｎ：２．３６、ｋ：１．２０）を１５ｎｍの膜厚で形成した。  遮光膜１０の合計膜厚は５２ｎｍとした。遮光膜１０の光学濃度（ＯＤ）はＡｒＦエキシマレーザー露光光の波長１９３ｎｍにおいて３であった。
【０１４２】
次に、上記基板を４５０℃で３０分間加熱処理（アニール処理）し、膜応力低減させた。
【０１４３】
（エッチングマスク膜の形成）
次に、遮光膜１０上に、エッチングマスク膜２０を形成した（図１）。具体的には、クロムターゲットを使用し、ＡｒとＣＯ２とＮ２とＨｅをスパッタリングガス圧０．２Ｐａ（ガス流量比  Ａｒ：ＣＯ２：Ｎ２：Ｈｅ＝２１：３７：１１：３１）とし、ＤＣ電源の電力を１．８ｋＷで、ＣｒＯＣＮ膜（膜中のＣｒ含有率：３３原子％）を１５ｎｍの膜厚で形成した。このときＣｒＯＣＮ膜を前記ＭｏＳｉ遮光膜のアニール処理温度よりも低い温度でアニールすることにより、ＭｏＳｉ遮光膜の膜応力に影響を与えずＣｒＯＣＮ膜の応力を極力低く（好ましくは膜応力が実質ゼロ）なるよう調整した。
【０１４４】
上記により、ＡｒＦエキシマレーザー露光用の遮光膜を形成したフォトマスクブランクを得た。
【０１４５】
なお、薄膜の元素分析は、ラザフォード後方散乱分析法を用いた。
【０１４６】
（フォトマスクの作製）
フォトマスクブランクのエッチングマスク膜２０の上に、電子線描画（露光）用化学増幅型ポジレジスト５０（ＰＲＬ００９：富士フィルムエレクトロニクスマテリアルズ社製）をスピンコート法により膜厚が１００ｎｍとなるように塗布した（図１、図２（１））。
【０１４７】
次に、レジスト膜５０に対し、電子線描画装置を用いて所望のパターン（４０ｎｍ、４５ｎｍ、５０ｎｍ、５５ｎｍ、６０ｎｍのラインアンドスペース）の描画を行った後、所定の現像液で現像してレジストパターン５０ａを形成した（図２（２））。
【０１４８】
次に、レジストパターン５０ａをマスクとして、エッチングマスク膜２０のドライエッチングを行った（図２（３））。ドライエッチングガスとして、Ｃｌ２とＯ２の混合ガス（Ｃｌ２：Ｏ２＝４：１）を用いた。
【０１４９】
次いで、残留したレジストパターン５０ａを薬液により剥離除去した。
【０１５０】
次いで、エッチングマスク膜パターン２０ａをマスクにして、遮光膜１０を、ＳＦ６とＨｅの混合ガスを用い、ドライエッチングを行い、遮光膜パターン１０ａを形成した（図２（４））。
【０１５１】
次いで、エッチングマスク膜パターン２０ａを、Ｃｌ２とＯ２の混合ガスでドライエッチングによって剥離し（図２（５））、所定の洗浄を施してフォトマスク１００を得た。
【０１５２】
（評価）
上記で得られたフォトマスクに対し、波長１９３ｎｍ〜８００ｎｍの光を照射したときの表面反射率（％Ｒ）、裏面反射率（％Ｒｂ）、ＯＤ（％Ｔ）について、分光光度計  Ｕ−４１００（日立ハイテクノロジーズ社製）で測定したところ、図１０のような結果が得られた。フォトマスクで使用するＡｒＦ露光光（波長１９３ｎｍ）に対する特性（表面反射率  ％Ｒ：２０．８％、裏面反射率  ％Ｒｂ：２８．１％）も良好であり、さらにマスク検査装置等で使用される検査光の波長（例えば、２５０ｎｍ〜４３３ｎｍ）に対する特性も良好であることがわかった。
【０１５３】
次に、このフォトマスクに対し、フォトマスク洗浄で通常用いられるオゾン水で洗浄を行い、表面反射防止層１３の膜厚を２ｎｍ膜減りさせた。同様に、表面反射率を測定したところ、２２．１％であり、膜減りによる表面反射率の変動量は、１．３％と、２％以内の抑制できていた。
【０１５４】
（実施例２）
（表面反射防止層の選定）
この実施例２では、より厳しい条件である表面反射率を２５％以下の遮光膜であり、表面反射防止層の膜厚の変動幅が５ｎｍの範囲で変動した場合において、表面反射率の変動幅が２％以内となるような表面反射防止層とすることを目的とし、そのような特性を有するｎ，ｋである材料を選定した。
【０１５５】
これらの条件を考慮すると、図６に示すグラフ４における曲線（ｎ＝２．３６、ｋ＝１．２）における、膜厚１７ｎｍ〜１２ｎｍの範囲を使う。図６（グラフ４）からも分かるように、表面反射防止層を膜厚１７ｎｍで形成してマスクブランクを作製したとし、フォトマスク加工後の使用時におけるマスク洗浄等によって５ｎｍの範囲で変動しても、表面反射率の変動幅はシミュレーション上で１．８％となる。また、減膜後の表面反射率も２２．１％と２５％以下を確保できる。
【０１５６】
（フォトマスクブランク及びフォトマスクの作製）
上記検討の結果、選定された遮光膜の構成で実際にフォトマスクブランクを作成した。実施例１のフォトマスクブランクと、表面反射防止層の膜厚を１７ｎｍとすること以外は同一の構成とし、同じプロセスで製造した。また、作成したフォトマスクブランクから、実施例１と同様の手順でフォトマスクを作製した。
【０１５７】
（評価）
上記で得られたフォトマスクに対し、ＡｒＦ露光光（波長１９３ｎｍ）を照射したときの表面反射率（％Ｒ）、裏面反射率（％Ｒｂ）について、分光光度計  Ｕ−４１００（日立ハイテクノロジーズ社製）で測定を行った。表面反射率  ％Ｒ：２０．２％、裏面反射率  ％Ｒｂ：２８．１％と良好な結果が得られた。
【０１５８】
次に、このフォトマスクに対し、フォトマスク洗浄で通常用いられるオゾン水で洗浄を行い、表面反射防止層１３の膜厚を５ｎｍ膜減りさせた。同様に、表面反射率を測定したところ、２２．１％であり、膜減りによる表面反射率の変動量は、１．９％と、２％以内の抑制できていた。
【０１５９】
（実施例３）
（光学シミュレーションおよび表面反射防止層の選定）
遮光層をＭｏＳｉ膜からＭｏＳｉＮ膜にして、２層構造の遮光膜としたことを除き、実施例１と同様である。
【０１６０】
透光性基板上に、遮光膜の遮光層として適用するものと同一条件のＭｏＳｉＮ膜を形成した。
【０１６１】
詳しくは、Ｍｏ：Ｓｉ＝２１：７９（原子％比）のターゲットを用い、ＡｒとＨｅをスパッタリングガス圧０．０７Ｐａ（ガス流量比  Ａｒ：Ｎ２＝２５：２８）とし、ＤＣ電源の電力を２．１ｋＷで、モリブデン、シリコン及び窒素からなる遮光層を５０ｎｍの膜厚で形成した。
【０１６２】
次いで、光学式薄膜特性測定装置ｎ＆ｋ１２８０（ｎ＆ｋテクノロジー社製）により、形成した遮光層の屈折率ｎおよび消衰係数ｋを測定した。この遮光層は、屈折率ｎ：２．４２、消衰係数ｋ：１．９１であり、高い遮光性能を有することが確認できた。
【０１６３】
次に、この測定した遮光層の屈折率ｎと消衰係数ｋを基に、遮光層の上面に形成する表面反射防止層を選定するための光学シミュレーションを行った。光学シミュレーションは、表面反射防止層の屈折率ｎ（１．４，１．７，２．０，２．３１，２．６，２．９の６段階）、消衰係数ｋ（０．４，０．７，１．０，１．３，１．６，１．９の６段階）、膜厚を変動パラメータとして変化させて行った。
【０１６４】
その結果を、図１１〜１６（グラフ７〜１２）に示す。
【０１６５】
グラフ７〜１２から、表面反射防止層のｎ、ｋが異なると、膜厚の変動に対する表面反射率の変動（グラフにおける曲線の傾き）は相当異なることがわかる。
【０１６６】
この実施例では、表面反射率を２５％以下とした遮光膜であり、表面反射防止層の膜厚の変動幅が２ｎｍの範囲で変動した場合において、表面反射率の変動幅が３％以内となるような表面反射防止層とし、そのような特性を有するｎ，ｋである材料を選定する。
【０１６７】
このほかに表面反射防止層に望まれる条件として、消衰係数ｋができる限り高いことがある。これは、その材料の消衰係数ｋが高いと遮光性能も高くなるので、遮光層の膜厚を薄くしても、遮光膜全体でのＯＤを所定値以上に確保することができ、遮光膜の薄膜化が図れるためである。
【０１６８】
これらの条件を考慮すると、図１４に示すグラフ１０における曲線（ｎ＝２．３１、ｋ＝１．０）における、膜厚８ｎｍ〜１０ｎｍの範囲を使う。図１４（グラフ１０）からも分かるように、表面反射防止層を膜厚１０ｎｍで形成してマスクブランクを作製したとし、フォトマスク加工後の使用時におけるマスク洗浄等によって２ｎｍの範囲で変動しても、表面反射率の変動幅はシミュレーション上で２．５％となる。また、減膜後の表面反射率も２３．８％と２５％以下を確保できる。しかも、この特性を有する表面反射防止層を適用すると、遮光膜全体で所定値以上のＯＤを確保でき、遮光膜の薄膜化が図れる。
【０１６９】
なお、遮光層の膜厚を多少厚くして遮光性能を上げてもよい場合には、消衰係数ｋが低い材料（例えば、ｋ＝０．４等）でも適用することはできる。
【０１７０】
（フォトマスクブランク及びフォトマスクの作製）
上記検討の結果、選定された遮光膜の構成で実際にフォトマスクブランクを作成した。実施例１とは、遮光層をＭｏＳｉ膜からＮｏＳｉＮ膜とし、裏面反射防止層を設けない２層構造の遮光膜としたことが異なる。即ち、透光性基板上に、遮光膜として、ＭｏＳｉＮ膜（遮光層）、ＭｏＳｉＯＮ膜（表面反射防止層）、をそれぞれ形成した。
【０１７１】
詳しくは、Ｍｏ：Ｓｉ＝２１：７９（原子％比）のターゲットを用い、ＡｒとＮ２をスパッタリングガス圧０．０７Ｐａ（ガス流量比  Ａｒ：Ｈｅ＝２５：２８）とし、ＤＣ電源の電力を２．１ｋＷで、モリブデン、シリコン及び窒素からなる膜（Ｍｏ：１４．７原子％、Ｓｉ：５６．２原子％、Ｎ：２９．１原子％）（ｎ：２．４２、ｋ：１．９１）を５０ｎｍの膜厚で形成した。
【０１７２】
次いで、Ｍｏ：Ｓｉ＝４：９６（原子％比）のターゲットを用い、ＡｒとＯ２とＮ２とＨｅをスパッタリングガス圧０．１Ｐａ（ガス流量比  Ａｒ：Ｏ２：Ｎ２：Ｈｅ＝６：３：１１：１７）とし、ＤＣ電源の電力を３．０ｋＷで、モリブデン、シリコン、酸素及び窒素からなる膜（Ｍｏ：２．６原子％、Ｓｉ：５７．１原子％、Ｏ：１５．９原子％、Ｎ：２４．４原子％）（ｎ：２．３１、ｋ：１．００）を１０ｎｍの膜厚で形成した。
【０１７３】
遮光膜の合計膜厚は６０ｎｍとした。遮光膜の光学濃度（ＯＤ）はＡｒＦエキシマレーザー露光光の波長１９３ｎｍにおいて３であった。
【０１７４】
次に、上記基板を４５０℃で３０分間加熱処理（アニール処理）し、膜応力低減させた。
【０１７５】
次に、遮光膜上に、実施例１と同様のエッチングマスク膜及び電子線描画（露光）用化学増幅型ポジレジストを形成した。
【０１７６】
そして、実施例１と同様にして、フォトマスクを得た。
【０１７７】
（評価）
上記で得られたフォトマスクに対し、ＡｒＦ露光光（波長１９３ｎｍ）を照射したときの表面反射率（％Ｒ）、裏面反射率（％Ｒｂ）について、分光光度計  Ｕ−４１００（日立ハイテクノロジーズ社製）で測定を行った。表面反射率  ％Ｒ：１５．７％、裏面反射率  ％Ｒｂ：３２．７％と良好な結果が得られた。
【０１７８】
次に、このフォトマスクに対し、フォトマスク洗浄で通常用いられるオゾン水で洗浄を行い、表面反射防止層の膜厚を２ｎｍ膜減りさせた。同様に、表面反射率を測定したところ、１８．３％であり、膜減りによる表面反射率の変動量は、２．６％と、３％以内の抑制ができていた。
【０１７９】
（実施例４）
（表面反射防止層の選定）
この実施例４では、より厳しい条件である表面反射率を２５％以下の遮光膜であり、表面反射防止層の膜厚の変動幅が５ｎｍの範囲で変動した場合において、表面反射率の変動幅が２％以内となるような表面反射防止層とすることを目的とし、そのような特性を有するｎ，ｋである材料を選定した。
【０１８０】
これらの条件を考慮すると、図１４示すグラフ１０における曲線（ｎ＝２．３１、ｋ＝１．０）における、膜厚１１ｎｍ〜１６ｎｍの範囲を使う。図１４（グラフ１０）からも分かるように、表面反射防止層を膜厚１６ｎｍで形成してマスクブランクを作製したとし、フォトマスク加工後の使用時におけるマスク洗浄等によって５ｎｍの範囲で変動しても、表面反射率の変動幅はシミュレーション上で１．９％となる。また、減膜後の表面反射率も２０．４％と２５％以下を確保できる。
【０１８１】
（フォトマスクブランク及びフォトマスクの作製）
上記検討の結果、選定された遮光膜の構成で実際にフォトマスクブランクを作成した。実施例３のフォトマスクブランクと、表面反射防止層の膜厚を１６ｎｍ、遮光層の膜厚を４４ｎｍとすること以外は同一の構成とし、同じプロセスで製造した。また、作成したフォトマスクブランクから、実施例１と同様の手順でフォトマスクを作製した。
【０１８２】
（評価）
上記で得られたフォトマスクに対し、ＡｒＦ露光光（波長１９３ｎｍ）を照射したときの表面反射率（％Ｒ）、裏面反射率（％Ｒｂ）について、分光光度計  Ｕ−４１００（日立ハイテクノロジーズ社製）で測定を行った。表面反射率  ％Ｒ：１９．３％、裏面反射率  ％Ｒｂ：３１．５％と良好な結果が得られた。
【０１８３】
次に、このフォトマスクに対し、フォトマスク洗浄で通常用いられるオゾン水で洗浄を行い、表面反射防止層の膜厚を５ｎｍ膜減りさせた。同様に、表面反射率を測定したところ、２２．１％であり、膜減りによる表面反射率の変動量は、１．８％と、２％以内の抑制できていた。
【０１８４】
以上、本発明を実施例を用いて説明したが、本発明の技術的範囲は、上記実施例に記載の範囲には限定されない。上記実施例に、多様な変更又は改良を加えることが可能であることは、当業者に明らかである。その様な変更又は改良を加えた形態も本発明の技術的範囲に含まれ得ることが、特許請求の範囲の記載から明らかである。
【符号の説明】
【０１８５】
１    透光性基板
１０    遮光膜
１１    裏面反射防止層
１２    遮光層
１３    表面反射防止層
２０    エッチングマスク膜
５０    レジスト膜
１００  フォトマスク
【図１】
0005535932.tif 000002
【図２】
0005535932.tif 000003
【図３】
0005535932.tif 000004
【図４】
0005535932.tif 000005
【図５】
0005535932.tif 000006
【図６】
0005535932.tif 000007
【図７】
0005535932.tif 000008
【図８】
0005535932.tif 000009
【図９】
0005535932.tif 000010
【図１０】
0005535932.tif 000011
【図１１】
0005535932.tif 000012
【図１２】
0005535932.tif 000013
【図１３】
0005535932.tif 000014
【図１４】
0005535932.tif 000015
【図１５】
0005535932.tif 000016
【図１６】
0005535932.tif 000017